(57)【要約】【課題】レーザマーキングによるＢＣＡ信号記録を行うブルーレイ対応の光情報記録媒体にあって、再生特性にすぐれ、ＢＣＡ部の記録特性および信頼性の向上を図る。【解決手段】反射膜７を、Ａｇを主成分とし、Ｎｄ，Ｇｄの少なくとも１種と、Ｓｎ，Ｉｎの少なくとも１種とを含有する組成とすることによってＮｄおよびＧｄによって長期保存安定性や孔食の抑制などに効果を利用し、Ｇｄは微量の添加でレーザマーキング光の吸収を高めることから、その組成の選定によって、レーザマーキングによってＢＣＡ信号の記録を行うとき、情報記録部と、ＢＣＡ部の再生特性にすぐれ、同時にＢＣＡ部の記録特性にすぐれ、信頼性の高い光情報記録媒体を得ることができるようにした。さらにはＣｕをも含む組成とすることにより、保存環境試験後においてもＡｇヒロック発生を抑制する効果も得られた。【選択図】図２
2007335061.tif 000002
【特許請求の範囲】
【請求項１】
再生専用情報記録部とレーザマーキングによるＢＣＡ（Burst Cutting Area）部とを有し、
前記再生専用情報記録部の情報記録面の反射膜と、前記ＢＣＡ部の反射膜とが同一材料によって構成され、
該反射膜の組成がＡｇを主成分とし、Ｎｄ，Ｇｄの少なくとも１種と、Ｓｎ，Ｉｎの少なくとも１種とを含有して成り、
前記反射膜の組成の前記Ｎｄ，Ｇｄの少なくとも１種による成分の合計が０．１原子％以上３．０原子％以下であり、
かつ該反射膜の組成の前記Ｓｎ，Ｉｎの少なくとも１種による成分の合計が３原子％以上１２原子％以下であり、
前記再生専用情報記録部の情報記録面からの情報記録の再生と、前記ＢＣＡ部からのＢＣＡ信号の再生とが青紫色レーザ再生光によって行うことができるようにされた
ことを特徴とする光情報記録媒体。
【請求項２】
再生専用情報記録部とレーザマーキングによるＢＣＡ（Burst Cutting Area）部とを有し、
前記再生専用情報記録部の情報記録面の反射膜と、前記ＢＣＡ部の反射膜とが同一材料によって構成され、
該反射膜の組成がＡｇを主成分とし、Ｎｄ，Ｇｄの少なくとも１種と、Ｓｎ，Ｉｎの少なくとも１種と、Ｃｕとを含有して成り、
前記反射膜の組成の前記Ｎｄ，Ｇｄの少なくとも１種による成分の合計が０．１原子％以上３．０原子％以下であり、
かつ該反射膜の組成の前記Ｓｎ，Ｉｎの少なくとも１種による成分の合計が３原子％以上１２原子％以下であり、
かつ該反射膜のＣｕの組成が１．３原子％以上１３原子％以下であり、
前記再生専用情報記録部の情報記録面からの情報記録の再生と、前記ＢＣＡ部からのＢＣＡ信号の再生とが青紫色レーザ再生光によって行うことができるようにされた
ことを特徴とする光情報記録媒体。
【請求項３】
前記再生専用情報記録部が、それぞれ反射膜を有する多層の情報記録面を有し、
前記光情報記録媒体に対する前記再生光の入射面から最も深い位置の情報記録面の反射膜が前記ＢＣＡ部における反射膜と同一材料によって構成され、他のデータ情報記録面の反射膜が半透明の反射膜とされ、
前記反射膜の組成がＡｇを主成分とし、Ｎｄ，Ｇｄの少なくとも１種と、Ｓｎ，Ｉｎの少なくとも１種とを含有して成り、
該反射膜の組成の前記Ｎｄ，Ｇｄの少なくとも１種による成分の合計が０．１原子％以上３．０原子％以下であり、
かつ該反射膜の組成の前記Ｓｎ，Ｉｎの少なくとも１種による成分の合計が３原子％以上１２原子％以下である
ことを特徴とする請求項１に記載の光情報記録媒体。
【請求項４】
前記再生専用情報記録部が、それぞれ反射膜を有する多層の情報記録面を有し、
前記光情報記録媒体に対する前記再生光の入射面から最も深い位置の情報記録面の反射膜が前記ＢＣＡ部における反射膜と同一材料によって構成され、他のデータ情報記録面の反射膜が半透明の反射膜とされ、
前記反射膜の組成がＡｇを主成分とし、Ｎｄ，Ｇｄの少なくとも１種と、Ｓｎ，Ｉｎの少なくとも１種と、Ｃｕとを含有して成り、
該反射膜の組成の前記Ｎｄ，Ｇｄの少なくとも１種による成分の合計が０．１原子％以上３．０原子％以下であり、
かつ該反射膜の組成の前記Ｓｎ，Ｉｎの少なくとも１種による成分の合計が３原子％以上１２原子％以下であり、
かつ該反射膜のＣｕの組成が１．３原子％以上１３原子％以下である
ことを特徴とする請求項２に記載の光情報記録媒体。
【請求項５】
反射膜を有し少なくとも１回の記録が可能な単層の情報記録面もしくは多層の情報記録面を有する情報記録部と、レーザマーキングによるＢＣＡ（Burst Cutting Area）部とを有し、
前記単層の情報記録面の反射膜もしくは前記多層の情報記録面の光情報記録媒体に対する再生光の入射面から最も深い位置にある情報記録面の反射膜が、前記ＢＣＡ部の反射膜と同一材料によって構成され、
該反射膜の組成がＡｇを主成分とし、Ｎｄ，Ｇｄの少なくとも１種と、Ｓｎ，Ｉｎの少なくとも１種とを含有して成り、
該反射膜の組成の前記Ｎｄ，Ｇｄの少なくとも１種による成分の合計が０．１原子％以上３．０原子％以下であり、
かつ該反射膜の組成の前記Ｓｎ，Ｉｎの少なくとも１種による成分の合計が３原子％以上１２原子％以下であり、
前記情報記録面に対するデータ情報記録の再生と前記ＢＣＡ部に対するＢＣＡ信号の再生とが青紫色レーザ再生光によって行うことができるようにされた
ことを特徴とする光情報記録媒体。
【請求項６】
反射膜を有し少なくとも１回の記録が可能な単層の情報記録面もしくは多層の情報記録面を有する情報記録部と、レーザマーキングによるＢＣＡ（Burst Cutting Area）部とを有し、
前記単層の情報記録面の反射膜もしくは前記多層の情報記録面の光情報記録媒体に対する再生光の入射面から最も深い位置にある情報記録面の反射膜が、前記ＢＣＡ部の反射膜と同一材料によって構成され、
該反射膜の組成がＡｇを主成分とし、Ｎｄ，Ｇｄの少なくとも１種と、Ｓｎ，Ｉｎの少なくとも１種と、Ｃｕとを含有して成り、
該反射膜の組成の前記Ｎｄ，Ｇｄの少なくとも１種による成分の合計が０．１原子％以上３．０原子％以下であり、
かつ該反射膜の組成の前記Ｓｎ，Ｉｎの少なくとも１種による成分の合計が３原子％以上１２原子％以下であり、
かつ該反射膜のＣｕの組成が１．３原子％以上１３原子％以下であり、
前記情報記録面に対するデータ情報記録の再生と前記ＢＣＡ部に対するＢＣＡ信号の再生とが青紫色レーザ再生光によって行うことができるようにされた
ことを特徴とする光情報記録媒体。
【請求項７】
再生専用情報記録部とレーザマーキングによるＢＣＡ（Burst Cutting Area）部とを有し、前記再生専用情報記録部の少なくとも１つの情報記録面の反射膜と、前記ＢＣＡ部の反射膜とが同一材料によって構成され、該反射膜の組成がＡｇを主成分とし、Ｎｄ，Ｇｄの少なくとも１種と、Ｓｎ，Ｉｎの少なくとも１種とを含有して成り、
該反射膜の組成の前記Ｎｄ，Ｇｄの少なくとも１種による成分の合計が０．１原子％以上３．０原子％以下であり、
かつ前記反射膜の組成の前記Ｓｎ，Ｉｎの少なくとも１種による成分の合計が３原子％以上１２原子％以下である光情報記録媒体に対する前記レーザマーキングにあって、
前記再生専用情報記録部と前記ＢＣＡ部に対する青紫色レーザ再生光の前記光情報記録媒体への入射面とは反対側の面から前記ＢＣＡ部に対するマーキングのレーザ光照射を行う
ことを特徴とする光情報媒体のＢＣＡ（Burst Cutting Area）レーザマーキング方法。
【請求項８】
再生専用情報記録部とレーザマーキングによるＢＣＡ（Burst Cutting Area）部とを有し、前記再生専用情報記録部の少なくとも１つの情報記録面の反射膜と、前記ＢＣＡ部の反射膜とが同一材料によって構成され、該反射膜の組成がＡｇを主成分とし、Ｎｄ，Ｇｄの少なくとも１種と、Ｓｎ，Ｉｎの少なくとも１種と、Ｃｕとを含有して成り、
該反射膜の組成の前記Ｎｄ，Ｇｄの少なくとも１種による成分の合計が０．１原子％以上３．０原子％以下であり、
かつ前記反射膜の組成の前記Ｓｎ，Ｉｎの少なくとも１種による成分の合計が３原子％以上１２原子％以下であり、
かつ該反射膜のＣｕの組成が１．３原子％以上１３原子％以下である光情報記録媒体に対する前記レーザマーキングにあって、
前記再生専用情報記録部と前記ＢＣＡ部に対する青紫色レーザ再生光の前記光情報記録媒体への入射面とは反対側の面から前記ＢＣＡ部に対するマーキングのレーザ光照射を行う
ことを特徴とする光情報媒体のＢＣＡ（Burst Cutting Area）レーザマーキング方法。
【発明の詳細な説明】
【技術分野】
【０００１】
本発明は、光情報記録媒体、特にレーザマーキングによるＢＣＡ（Burst Cutting Area）部を有する光情報記録媒体とそのＢＣＡ（Burst Cutting Area）マーキング方法に関する。
【背景技術】
【０００２】
例えば再生専用すなわちＲＯＭ（Read Only Memory）型のＣＤ（Compact Disc）、ＤＶＤ（Digital Versatile Disc）、ＢＤ(Blu-ray disc)、ＨＤ−ＤＶＤ(High Definition DVD)等の光情報記録媒体にあって、音楽、映像、そのほかのデータ情報が記録されたコンテンツエリアやそのリードインエリア等の本来の情報記録部を有するが、更に、その中心部に例えば著作権保護すなわち不正コピーの防止、更には商品流通のトレーサビリティ等の目的をもって例えばシリアル番号が一枚ごとに記録されるＢＣＡ（Burst Cutting Area）部が設けられた、あるいはＢＣＡ部の形成が望まれている光情報記録媒体がある。
このＢＣＡ部は、光情報記録媒体の上述した光情報記録媒体の本来の情報記録部における反射膜の形成と同時に形成した反射膜に、レーザ光照射によるマーキングによってバーコード状のストライプを形成することによって、ＢＣＡ信号の形成がなされる。
【０００３】
この反射膜に対するレーザ光照射によるＢＣＡ信号の記録は、反射膜の溶融、流動化、凝縮によって形成されるものであることから、その記録特性の良否は、生産性の向上、省力化の向上等から短時間でかつ低パワーで反射膜の溶融がなされることが指標となり、この記録特性の改善は、反射膜の低熱伝導率、低溶融温度特性が要求される。
また、その再生特性は、上述したコンテンツエリアやそのリードインエリア等を有す光情報記録媒体の本来の情報記録部の再生と共に、ＢＣＡ部に対する再生において、高い再生出力を得ることができる高い反射率を有し、再生信号におけるジッターが小さいことなどである。
【０００４】
通常の再生専用の光ディスクにおける反射膜としては、安価なJIS6061(Al-Mg系合金)を中心としたＡｌ合金が広く用いられてきた。しかしながら、このJIS6061系合金は、レーザマーキング加工を対象とした材料ではないことから多くの課題がある。
例えばその熱伝導率が高く、マーキングに高いレーザパワーを要し、光情報記録媒体の基板にダメージを与えるなどの問題や、耐食性が低いことからレーザマーキングのマーキングあとの空洞から反射膜の腐食が生じやすいという問題がある。
【０００５】
一方、記録可能型の光ディスクでは、高反射率反射膜としてＡｇ合金が用いられている。しかしながら、この反射膜にあっては、耐熱性が低く高温で不要な凝集が生じ、反射率が低下するという問題がある。
一方、このような問題の改善を図ってＡｇに希土類元素を含有させることでＡｇの結晶粒成長、すなわち凝集を抑制する提案がなされた(特許文献１参照)。
またＡｇにＢｉやＳｂを含有させることで、反射率および耐久性を向上させることの提案がなされている(特許文献２参照)。
また、Ａｇ合金において熱伝導率の低減に関して各種元素を添加することの提案がなされている（特許文献３および４）。
【０００６】
しかしながら、これらいずれの反射膜においても、レーザ光照射により膜を溶融、除去することを前提とするものではないことから、ＢＣＡ部のレーザマーキングにおいて残渣の発生が生じるなどＢＣＡ部の記録用反射膜としての特性を充分満足するものではない。
【特許文献１】特開２００２−１５４６４号公報
【特許文献２】特開２００４−１３９７１２号公報
【特許文献３】特開平４−２５４４０号公報
【特許文献４】特開平４−２５０３２号公報
【発明の開示】
【発明が解決しようとする課題】
【０００７】
本発明は、レーザマーキングによるＢＣＡ（Burst Cutting Area）部を有するブルーレイ対応のＢＤ(Blu-ray disc)等において、ＲＯＭ（Read On Memory）型においては再生専用情報記録部である上述したコンテンツエリアやそのリードインエリア等の本来の情報記録部と、ＢＣＡ部の再生特性にすぐれ、同時にＢＣＡ部の記録特性にすぐれ、信頼性の高い光情報記録媒体とそのＢＣＡ（Burst Cutting Area）マーキング方法を提供する。
【課題を解決するための手段】
【０００８】
本発明による光情報記録媒体は、再生専用情報記録部とレーザマーキングによるＢＣＡ（Burst Cutting Area）部とを有し、前記再生専用情報記録部の情報記録面の反射膜と、前記ＢＣＡ部の反射膜とが同一材料によって構成され、該反射膜の組成がＡｇを主成分とし、Ｎｄ，Ｇｄの少なくとも１種と、Ｓｎ，Ｉｎの少なくとも１種とを含有して成り、  前記反射膜の組成の前記Ｎｄ，Ｇｄの少なくとも１種による成分の合計が０．１原子％以上３．０原子％以下であり、かつ該反射膜の組成の前記Ｓｎ，Ｉｎの少なくとも１種による成分の合計が３原子％以上１２原子％以下であり、前記再生専用情報記録部の情報記録面からの情報記録の再生と、前記ＢＣＡ部からのＢＣＡ信号の再生とが青紫色レーザ再生光によって行うことができるようにされたことを特徴とする。
【０００９】
本発明による光情報記録媒体は、再生専用情報記録部とレーザマーキングによるＢＣＡ（Burst Cutting Area）部とを有し、前記再生専用情報記録部の情報記録面の反射膜と、前記ＢＣＡ部の反射膜とが同一材料によって構成され、該反射膜の組成がＡｇを主成分とし、Ｎｄ，Ｇｄの少なくとも１種と、Ｓｎ，Ｉｎの少なくとも１種と、Ｃｕとを含有して成り、前記反射膜の組成の前記Ｎｄ，Ｇｄの少なくとも１種による成分の合計が０．１原子％以上３．０原子％以下であり、かつ該反射膜の組成の前記Ｓｎ，Ｉｎの少なくとも１種による成分の合計が３原子％以上１２原子％以下であり、かつ該反射膜のＣｕの組成が１．３原子％以上１３原子％以下であり、前記再生専用情報記録部の情報記録面からの情報記録の再生と、前記ＢＣＡ部からのＢＣＡ信号の再生とが青紫色レーザ再生光によって行うことができるようにされたことを特徴とする。
【００１０】
また、本発明による光情報記録媒体は、前記再生専用情報記録部が、それぞれ反射膜を有する多層の情報記録面を有し、前記光情報記録媒体に対する前記再生光の入射面から最も深い位置の情報記録面の反射膜が前記ＢＣＡ部における反射膜と同一材料によって構成され、他のデータ情報記録面の反射膜が半透明の反射膜とされ、前記反射膜の組成がＡｇを主成分とし、Ｎｄ，Ｇｄの少なくとも１種と、Ｓｎ，Ｉｎの少なくとも１種とを含有して成り、該反射膜の組成の前記Ｎｄ，Ｇｄの少なくとも１種による成分の合計が０．１原子％以上３．０原子％以下であり、かつ該反射膜の組成の前記Ｓｎ，Ｉｎの少なくとも１種による成分の合計が３原子％以上１２原子％以下であることを特徴とする。
【００１１】
また、本発明による光情報記録媒体は、前記再生専用情報記録部が、それぞれ反射膜を有する多層の情報記録面を有し、前記光情報記録媒体に対する前記再生光の入射面から最も深い位置の情報記録面の反射膜が前記ＢＣＡ部における反射膜と同一材料によって構成され、他のデータ情報記録面の反射膜が半透明の反射膜とされ、前記反射膜の組成がＡｇを主成分とし、Ｎｄ，Ｇｄの少なくとも１種と、Ｓｎ，Ｉｎの少なくとも１種と、Ｃｕとを含有して成り、該反射膜の組成の前記Ｎｄ，Ｇｄの少なくとも１種による成分の合計が０．１原子％以上３．０原子％以下であり、かつ該反射膜の組成の前記Ｓｎ，Ｉｎの少なくとも１種による成分の合計が３原子％以上１２原子％以下であり、かつ該反射膜のＣｕの組成が１．３原子％以上１３原子％以下であることを特徴とする。
【００１２】
また、本発明による光情報記録媒体は、反射膜を有し少なくとも１回の記録が可能な単層の情報記録面もしくは多層の情報記録面を有する情報記録部と、レーザマーキングによるＢＣＡ（Burst Cutting Area）部とを有し、前記単層の情報記録面の反射膜もしくは前記多層の情報記録面の光情報記録媒体に対する再生光の入射面から最も深い位置にある情報記録面の反射膜が、前記ＢＣＡ部の反射膜と同一材料によって構成され、該反射膜の組成がＡｇを主成分とし、Ｎｄ，Ｇｄの少なくとも１種と、Ｓｎ，Ｉｎの少なくとも１種とを含有して成り、該反射膜の組成の前記Ｎｄ，Ｇｄの少なくとも１種による成分の合計が０．１原子％以上３．０原子％以下であり、かつ該反射膜の組成の前記Ｓｎ，Ｉｎの少なくとも１種による成分の合計が３原子％以上１２原子％以下であり、前記情報記録面に対するデータ情報記録の再生と前記ＢＣＡ部に対するＢＣＡ信号の再生とが青紫色レーザ再生光によって行うことができるようにされたことを特徴とする。
【００１３】
また、本発明による光情報記録媒体は、反射膜を有し少なくとも１回の記録が可能な単層の情報記録面もしくは多層の情報記録面を有する情報記録部と、レーザマーキングによるＢＣＡ（Burst Cutting Area）部とを有し、前記単層の情報記録面の反射膜もしくは前記多層の情報記録面の光情報記録媒体に対する再生光の入射面から最も深い位置にある情報記録面の反射膜が、前記ＢＣＡ部の反射膜と同一材料によって構成され、該反射膜の組成がＡｇを主成分とし、Ｎｄ，Ｇｄの少なくとも１種と、Ｓｎ，Ｉｎの少なくとも１種と、Ｃｕとを含有して成り、該反射膜の組成の前記Ｎｄ，Ｇｄの少なくとも１種による成分の合計が０．１原子％以上３．０原子％以下であり、かつ該反射膜の組成の前記Ｓｎ，Ｉｎの少なくとも１種による成分の合計が３原子％以上１２原子％以下であり、かつ該反射膜のＣｕの組成が１．３原子％以上１３原子％以下であり、前記情報記録面に対するデータ情報記録の再生と前記ＢＣＡ部に対するＢＣＡ信号の再生とが青紫色レーザ再生光によって行うことができるようにされたことを特徴とする。
【００１４】
また、本発明による光情報媒体のＢＣＡ（Burst Cutting Area）レーザマーキング方法は、再生専用情報記録部とレーザマーキングによるＢＣＡ（Burst Cutting Area）部とを有し、前記再生専用情報記録部の少なくとも１つの情報記録面の反射膜と、前記ＢＣＡ部の反射膜とが同一材料によって構成され、該反射膜の組成がＡｇを主成分とし、Ｎｄ，Ｇｄの少なくとも１種と、Ｓｎ，Ｉｎの少なくとも１種とを含有して成り、該反射膜の組成の前記Ｎｄ，Ｇｄの少なくとも１種による成分の合計が０．１原子％以上３．０原子％以下であり、かつ前記反射膜の組成の前記Ｓｎ，Ｉｎの少なくとも１種による成分の合計が３原子％以上１２原子％以下である光情報記録媒体に対する前記レーザマーキングにあって、前記再生専用情報記録部と前記ＢＣＡ部に対する青紫色レーザ再生光の前記光情報記録媒体への入射面とは反対側の面から前記ＢＣＡ部に対するマーキングのレーザ光照射を行うことを特徴とする。
【００１５】
また、本発明による光情報媒体のＢＣＡ（Burst Cutting Area）レーザマーキング方法は、再生専用情報記録部とレーザマーキングによるＢＣＡ（Burst Cutting Area）部とを有し、前記再生専用情報記録部の少なくとも１つの情報記録面の反射膜と、前記ＢＣＡ部の反射膜とが同一材料によって構成され、該反射膜の組成がＡｇを主成分とし、Ｎｄ，Ｇｄの少なくとも１種と、Ｓｎ，Ｉｎの少なくとも１種と、Ｃｕとを含有して成り、該反射膜の組成の前記Ｎｄ，Ｇｄの少なくとも１種による成分の合計が０．１原子％以上３．０原子％以下であり、かつ前記反射膜の組成の前記Ｓｎ，Ｉｎの少なくとも１種による成分の合計が３原子％以上１２原子％以下であり、かつ該反射膜のＣｕの組成が１．３原子％以上１３原子％以下である光情報記録媒体に対する前記レーザマーキングにあって、前記再生専用情報記録部と前記ＢＣＡ部に対する青紫色レーザ再生光の前記光情報記録媒体への入射面とは反対側の面から前記ＢＣＡ部に対するマーキングのレーザ光照射を行うことを特徴とする。
【発明の効果】
【００１６】
上述の本発明による光情報記録媒体は、その再生専用情報記録部とＢＣＡ部を形成する反射膜がＡｇを主成分とし、Ｎｄ，Ｇｄの少なくとも１種と、Ｓｎ，Ｉｎの少なくとも１種とを含有する構成とし、そのＮｄ，Ｇｄの少なくとも１種による成分の合計が、０．１原子％以上３．０原子％以下で、Ｓｎ，Ｉｎの少なくとも１種による成分の合計が、３原子％以上１２原子％以下の構成とすることによって、Ａｇを主成分とするにも拘わらず、この反射膜に対するレーザマーキングによるＢＣＡ信号の記録特性と、ＢＣＡ部および光情報記録媒体の本来の情報記録部の例えば再生専用情報記録部の再生特性の改善が図られた。
【００１７】
また上述の本発明による光情報記録媒体は、その再生専用情報記録部とＢＣＡ部を形成する反射膜がＡｇを主成分とし、Ｎｄ，Ｇｄの少なくとも１種と、Ｓｎ，Ｉｎの少なくとも１種と、Ｃｕとを含有する構成とし、そのＮｄ，Ｇｄの少なくとも１種による成分の合計が、０．１原子％以上３．０原子％以下で、Ｓｎ，Ｉｎの少なくとも１種による成分の合計が、３原子％以上１２原子％以下で、Ｃｕが１．３原子％以上１３原子％以下の構成とすることによって、Ａｇを主成分とするにも拘わらず、この反射膜に対するレーザマーキングによるＢＣＡ信号の記録特性と、ＢＣＡ部および光情報記録媒体の本来の情報記録部の例えば再生専用情報記録部の再生特性の改善が図られたのに加え、保存環境信頼性においても一層の改善が図られた。
【００１８】
本発明の光情報記録媒体はＣｕを含む構成であっても含まない構成であっても、具体的にはＢＣＡ信号の記録特性については、反射膜に対するレーザマーキングの記録パワーの低減化が図られること、またこの記録パワーの低減化により記録速度の向上が図られ、光情報記録媒体の製造コストの低減化が図られる。また、ＢＣＡ部における規定のフォーマットに基く記録再生が可能とされた。
【００１９】
また、再生特性に関しては例えばＢＤ（Blu-ray disc)においては１７ＰＰ変調信号における８Ｔ信号の反射率の最大値（以下、Ｒ８Ｈ）を反射率と定義するが、規格の下限値３５％を充分超える反射率を得ることができ、また１７ＰＰ変調信号において、ジッター値を規格の上限値６．５％より充分低い値にできるという結果が得られた。
再生信号特性においては十分な耐候性、信頼性が確認されており、特にＣｕを含む構成においては、保存環境信頼性試験時に大きさ数μｍ〜十数μｍのＡｇ単結晶粒（Ａｇヒロック）が反射膜上に発生するのを効果的に抑制することが出来た。
【００２０】
因みに、従来においてもＡｇ合金反射膜は、レーザマーキングを行うことができように、他の元素を添加することによって、レーザ加熱によるマーキングの感度を向上させることの試みがなされているが、これら従来構成においては、感度の向上と引替えに反射率や長期保存安定性の低下を来たすという課題が残されていた。
【００２１】
また、レーザマーキングは、レーザ照射による反射膜の溶融および流動によって反射膜に欠如部を形成し、これを記録マークとするものであるが、この記録マーク内に反射膜の大きな残渣が生じることがある。そのような場合にＢＣＡ信号の再生レーザ光がマーク内の残渣部分を通過すると不要な信号として検出され、ＢＣＡ信号の品質は著しく低いものとなる。
これに比し、本発明による光情報記録媒体は、信号に影響の無い非常に小さい残渣しかマーク内にないマーキングがなされるものであり、このため高品質のＢＣＡ信号が得られた。
【００２２】
上述の構成において、ＮｄおよびＧｄは、主として長期保存安定性や孔食の抑制などに効果があり、更にＧｄは微量の添加でレーザマーキング光を効果的に吸収する効果を奏し、ＳｎおよびＩｎは融点を低下させる作用がある。
更に、前記４元素の添加は、熱伝導率の低下に効果的である。
そして、これらの添加量の下限は、上述したすぐれたレーザマーキング特性および短時間、低パワーでのレーザマーキングを実現する上で必要条件である。
また、添加量の上限は上述したすぐれた再生特性や長期保存安定性を実現する上で重要である。
またＣｕはＡｇヒロックの発生を抑制する作用がある。Ｃｕの添加量の下限はＡｇヒロック発生を効果的に抑制するために必要な条件であり、添加量の上限は十分な反射率の確保をする上で必要な条件である。
【００２３】
本発明によるＢＣＡのマーキング方法によれば、コンテンツエリアやそのリードインエリア等の本来の情報記録部に対する青紫色のレーザ再生光の入射側とは反対側から記録がなされることによって、情報記録面が単層、多層のいずれであっても、レーザマーキングすなわちＢＣＡ信号の記録感度を一定にすることができ、ＢＣＡ信号の記録パワーを同一パワーとすることができる。
【発明を実施するための最良の形態】
【００２４】
本発明による光情報記録媒体およびそのＢＣＡ（Burst Cutting Area）レーザマーキング方法の実施の形態例を例示するが本発明はこれに限定されるものではない。
図１は本発明による光情報記録媒体１の一例の平面図で、図２はその円周方向の一部の模式的断面図である。
光情報記録媒体１は、再生光が波長４０５ｎｍ近傍の青紫色再生光対応の記録媒体、例えば再生専用（ＲＯＭ型）のＢＤ（Blu-ray disc)による光情報記録媒体であり、中心部、すなわち中心孔の周囲にＢＣＡ（Burst Cutting Area）部２が形成され、その周囲にコンテンツエリアやそのリードインエリア等の記録媒体本来の情報記録部の、再生専用情報記録部３形成されて成る。
【００２５】
この光情報記録媒体１は、図２に示すように、例えばポリカーボネートより成る厚さ１．１ｍｍ、直径１２ｃｍのディスク状の基板４の１主面に、上述の再生専用情報記録部３を構成する情報記録面５が形成される。この情報記録面５は、各種記録情報に基くピット列による凹凸面６が形成され、その表面に反射膜７が形成されて成る。
【００２６】
この光情報記録媒体１の基板４とは反対側の面には、光透過性シートを貼り合わせることによって、あるいは光透過性樹脂の塗布等による光透過層８が形成され、この光透過層８側から波長４０５ｎｍ等の青紫色レーザ光による再生光Ｌの照射がなされて、情報記録面５の記録情報の読み出し、すなわち再生がなされる。
【００２７】
ＢＣＡ部２は、直径１２ｃｍのディスクにあって、内径Ｒ１が２１．３ｍｍ（＋０．００〜−０．３ｍｍ許容）で、外径Ｒ２が２２．０ｍｍ（＋０．２〜０．００ｍｍ許容）の環状のゾーンに形成される。
【００２８】
本発明による光情報記録媒体１の多層反射膜７は、Ａｇを主成分とし、Ｎｄ，Ｇｄの少なくとも１種と、Ｓｎ，Ｉｎの少なくとも１種とを含有する構成とする。
また、Ｎｄ，Ｇｄの少なくとも１種による成分の合計が、０．１原子％以上３．０原子％以下、好ましくはＮｄ，Ｇｄ共に１．０原子％以下とする。
更に、反射膜組成のＳｎ，Ｉｎの少なくとも１種による成分の合計が、３原子％以上１２原子％以下とする。またＣｕを含む場合は、その添加量が１．３原子％以上１３原子％以下とする。
【００２９】
そして、この反射膜７の上述した環状ゾーンに、高いパワーが得られている例えば波長８１０ｎｍの記録用のレーザ光の照射によってＢＣＡ信号によるマーキングがなされ、ＢＣＡ部２が形成される。
図３は、ＢＣＡ部２のＢＣＡコードの模式的パターン図である。
このＢＣＡ部２には、上述した情報記録面５の凹凸面６、すなわち情報ピットの形成と同時に形成された２Ｔ〜８Ｔのピット（図示せず）が配列形成され、この上に前述した反射膜７が全面的に形成される。
【００３０】
そして、本発明によるＢＣＡのマーキング方法においては、このピット形成がなされたＢＣＡゾーンの反射膜７に、ＢＣＡ信号のマーキングすなわちＢＣＡ信号の記録を、青紫色レーザ光再生による光情報記録媒体１のフォーマット、この例ではＢＤ規格で定められた様式でバーコード状のストライプ９の形成によって行う。
このレーザ光によるストライプ９の形成は、上述した波長８１０ｎｍの記録レーザ光を基板１側からの照射によって、反射膜を溶融させ、これによる反射膜材料の流動および凝集によってストライプ状に反射膜２が除去された欠如部によって形成する。
このレーザ光の照射スポットは、例えば長さ４０μｍ幅１μｍの形状であり、パワー密度が７５ｍＷ／μｍ２によってなされる。これに対し、ストライプ９は、その長さが例えば７００μｍ〜１２００μｍで、幅が例えば１２μｍであるので、その記録レーザ光による記録は、縦および横に関して照射位置を移動させて繰り返し照射される。
【００３１】
そして、ＢＣＡ信号部２に対する再生は、情報記録面５に対する再生と同様に、波長４０５ｎｍ近傍の青紫色レーザ光による再生光Ｌが、光情報記録媒体に対して同一側の、光透過層８側から照射されてなされる。
図４ＡはＢＣＡコードから上述した再生光の照射よって読み出された再生光反射光のディテクタの検出出力電流波形図を示す。ＢＣＡ信号を再生する場合は、再生レーザ光のフォーカシング制御を行うがトラッキング制御は行わない。ＢＣＡ信号のストライプ９の反射膜７が除去された区間においては、殆んど反射が生じないことから、きわめて小さい検出出力電流Ｉｓとなる。一方ストライプがない領域は１７ｐｐ変調信号となっており、最も高い検出出力電流は８Ｔ信号より得られるＩ８Ｈとなる。
この検出出力電流は、カットオフ周波数が５００ｋＨｚのローパスフィルタ（図示せず）によって高周波成分がカットされる。図４Ｂは、このローパスフィルタＬＰＦの出力波形図であり、ストライプ９に対応する間隔および幅に応じパルスによるＢＣＡ信号が得られる。
【００３２】
図２に示した本発明による光情報記録媒体１にあっては、再生専用情報記録部３の情報記録面５が単層構造とした場合であるが、図５は、本発明による光情報記録媒体１の他の例の光情報記録媒体１の要部の概略断面図であり、この例においては、再生専用情報記録部が２層の多層構造とした光情報記録媒体を例示したものである。
図５において、図２と対応する部分には同一符号を付して重複説明を省略するが、この例においては、基板４の１主面に、それぞれ上述したように、音楽、映像等のコンテンツ情報そのほか各種のデータ情報のピット列による凹凸面６が形成され、それぞれ反射膜７が形成された第１および第２の情報記録面５１および５２が積層された２層構造とされた場合である。
【００３３】
これら第１および第２の情報記録面５１および５２は周知の方法によって形成することができる。例えば基板２の成型と同時にその一主面に第１の情報記録面５１を形成する凹凸面６を成型し、その表面に反射膜７を上述した組成の材料を用いて例えばスパッタすることによって形成する。そして、この第１の情報記録面５１上に、例えば紫外線硬化樹脂を塗布し、押圧成型する、いわゆる２Ｐ(Photopolymerization)法によって第２の情報記録面５２の記録情報による凹凸面６を形成し、この上に反射膜７をスパッタ等によって形成する。
【００３４】
この場合においても、波長４０５ｎｍ近傍の青紫色レーザ光による情報記録面に対する再生、ＢＣＡ信号部２に対する再生においても共に、再生光Ｌは、光透過層８側からの照射によってなされる。
この場合、第１および第２のそれぞれの情報記録面５１および５２に対する再生は、それぞれの再生において、第１または第２の情報記録面５１または５２に選択的に再生光をフォーカシングすることによってなされる。
したがって、青紫色レーザ再生光の入射面から最も深い位置にある情報記録面の反射膜７、図５に示す例では、情報記録面５１の反射膜７は、到来するレーザ光を全て反射する全反射膜とすることが望ましく、高反射率の反射面とされ、これより前方の浅い位置にある情報記録面、この例では第２の情報記録面５２の反射膜７は再生光Ｌに対して半透明反射膜とされる。
これら半透明反射膜は、上述した組成に選定することができ、例えばその厚さの選定によって透過率の選定を行うことができる。また、全反射膜と半透明反射膜とを異なる組成に選定することも可能であり、その場合も半透明反射膜は上記と同様に厚さの選定によって透過率の選定を行うことが出来る。
【００３５】
図５の例では、２層の情報記録面５１および５２を有する多層のデータ情報記録面を有する光情報記録媒体とした場合であるが、２層に限らず３層以上有する多層光情報記録媒体とすることができる。これらいずれの多層光情報記録媒体においても、青紫色レーザ再生光の入射光に対して最も後方、すなわち入射面に対して最も深い位置にある情報記録面の反射膜７が上述したＢＣＡ部２におけるＢＣＡ信号の記録がなされる反射膜として用いられる。
そして、このＢＣＡ信号の記録すなわちレーザマーキングにおいても上述した記録レーザ光を基板４側からの照射によって行う。
【００３６】
次に、本発明による光情報記録媒体１において、その反射膜７の組成とこれによる特性との関係を、実験例を挙げて説明する。図６（表１）は、反射膜７として検討した様々な組成の種類による試料（Ｎｏ１〜２３）と評価結果を示したものである。
この実験条件を以下に説明する。
反射率については、パルステック工業（株）のBlu-ray Disc評価機ODU-1000（以下、ＢＤ評価機）を用い、レーザ波長４０５ｎｍ、対物レンズの開口数（Ｎ．Ａ．）が０．８５のレーザピックアップによって光透過層側から情報信号を再生した。再生信号のうち最も戻り光量が大きくなる長マーク（８Ｔマーク）信号の最大値（Ｒ８Ｈ）を測定し、それを予め反射率のわかっているディスクの信号量から換算してそのディスクの反射率として定義した。なお反射率の測定は、恒温恒湿試験前および試験後１００ｈ（時間）毎に行った。この恒温恒湿試験（環境試験）の条件は、温度８０℃，相対湿度８５％であり、保持時間１００ｈ毎に恒温恒湿槽より取り出して反射率を測定した。
【００３７】
またBlu-ray Disc評価機を用いて再生した情報信号をリミットイコライザーで波形等価処理し、２値化回路で”０”，“１”の２値化データへ変換した。ジッター値は、ＰＬＬ回路により同期したクロックと２値化データとを用いてタイムインターバルアナライザーによって測定した。反射率の測定と同様に、恒温恒湿試験前および試験後１００ｈ毎のジッター値を測定した。
【００３８】
ＢＣＡ（Burst Cutting Area）は波長８１０ｎｍ、スポット形状が長さ４０μｍ、幅１μｍのＢＣＡ記録用レーザを用いて、ＢＤ（Blu-ray Disc）のＲＯＭ規格に準じて記録した。具体的にはＡｇ合金光ディスク１回転毎にＢＣＡ記録用レーザスポットを３５μｍずつ内周から外周にシフトさせ、５μｍずつ重ね合わせてレーザ光照射し、半径２１．２ｍｍから２２．０ｍｍまでの領域に、半径方向の長さ約８００μｍ、幅が約１１．６μｍの長方形のマークが放射状に形成されるようした。記録時の線速度は３ｍ／ｓｅｃとしてレーザパワーを変化させてＢＣＡマークを記録しその信号を評価した。
【００３９】
次に実験結果について説明する。
先ず、図２で示した光情報記録媒体１において、その反射膜７を、Ｇｄを含まないＡｇ−０．７Ｎｄ−αＳｎの構成とし、そのαを変更させた(試料２，３，６，８)。
図７ＡおよびＢは、それぞれこの場合の、媒体の反射率Ｒ８Ｈおよびジッターの、８０℃で８５％の湿度における加速試験（Aging）の測定結果を示したグラフである。
図７Ｃは、図７ＡおよびＢで示した各試料におけるＢＣＡ信号の読み取りエラーがゼロとなったときの記録パワー、すなわちＢＣＡ記録パワーを示した表図である。
図７ＡおよびＢによれば、Ｓｎ量が少ない方が高い反射率と経時変化を小さくできることになる。しかし、図７Ｃによれば、Ｓｎの量を小にすることにより感度が低下する。
【００４０】
図８ＡおよびＢは、それぞれ図７ＡおよびＣに示した結果に基いてそれぞれＳｎの添加量（原子％）に対する加速試験３００時間（Ｈ）後の反射率（％）および記録パワー（Ｗ）を示した図である。
ＢＤ規格によれば反射率は加速試験後でも３５％以上が望ましく、その為には図８ＡよりＳｎの量は１２原子％以下が望ましいことがわかる。
また、ＢＣＡ記録の際に用いる８１０ｎｍのレーザ出力は５Ｗ程度以下の出力が商業的に望ましく、その為には図８ＢよりＳｎの量は３原子％以上が望ましいことがわかる。
【００４１】
そして、Ｉｎに関しても、ＩｎはＳｎと化学的性質が類似していることからＳｎと同様の結果が得られ、Ｓｎに代えてＩｎを用いるとか、ＳｎおよびＩｎの両者合計が３原子％以上１２原子％以下とに選定することができる。
【００４２】
また、同様に、図２で示した光情報記録媒体１において、その反射膜７を、Ｇｄをも含ませたＡｇ−γＮｄ−βＧｄ−αＳｎの構成とし、Ｓｎの組成をおよそ５．０、Ｎｄの組成をおよそ０．７とし、主としてＧｄの添加量を変更させた(試料１３、１７、１８、１９、２０)。
図９ＡおよびＢは、それぞれこれら媒体(試料１３、１７、１８、１９、２０)の反射率Ｒ８Ｈとジッターの、８０℃で８５％の湿度における加速試験（Aging）の測定結果を示した図である。
また、図９Ｃは、これら試料１３、１７、１８、１９、２０におけるＢＣＡ信号の読み取りエラーがゼロとなったときの記録パワー、すなわちＢＣＡ記録パワーを示した表図である。
【００４３】
図１０Ａ及びＢは、それぞれ図９Ａ、ＢよりＮｄとＧｄの添加量の合計値を横軸にとり、縦軸に加速試験３００時間後の反射率をプロットした図であり、同図Ｂは、縦軸にＢＣＡ記録パワーをプロットした図である。
これによれば、ＮｄとＧｄの合計値が３を超えた場合、Ｓｎ量が２．０と少ないにも関わらず加速試験後の反射率の低下が著しい。したがって図１０ＡよりＮｄとＧｄの量は３原子％以下が望ましいことがわかる。また、図１０ＢよりＧｄが添加されていることで、最も少ない添加量０．４原子％の場合でもＢＣＡ記録パワーは２．２Ｗと小さくすることができ、これによりＧｄは少量の添加でも記録感度向上に著しい効果があることがわかった。試料１８にＢＣＡ記録パワーが２．６Ｗと大きくなっている理由は、Ｓｎ量が２．０と小さいからである。
【００４４】
図１１および図１２の各ＡおよびＢは、試料２０，試料１９および試料１１、試料１７のそれぞれのＢＣＡ信号のマークすなわちＢＣＡコードのディスク内の一部分を顕微鏡で拡大した写真図である。これらを比較することによって明らかなように、ＮｄとＧｄの合計添加量が少ない方が残渣制御性が良い。Ｇｄの添加量に着目すると、添加量が１を超えている試料１１および試料１７はＢＣＡマーク内の残渣が比較的大きいが、１を超えない試料２０、１９は残渣が非常に小さく、ＢＣＡ信号もノイズの小さい良好なものが得られた。Ｎｄの場合も同様により望ましくは添加量は１を超えないことである。したがってＮｄおよびＧｄの添加量の合計値としては０．１〜３．０が望ましいが、より好ましくはＮｄ、Ｇｄともに１を超えない添加量が良好な信号を得ることができる。
【００４５】
またＣｕを含む構成（試料２２，２３）においても次のことを調べた。Ｃｕを含まない構成に対応する試料２１と比較して説明する。
図６（表１）をみると、試料２１〜２３の環境試験前後の反射率、ジッター値はほぼ同一と見なせる値の変化を示している。図１４ＡおよびＢは試料２１〜２３の媒体の反射率Ｒ８Ｈおよびジッターの、８０℃で８５％の湿度における加速試験（Aging）の測定結果を示したグラフである。図１４Ａ、Ｂからわかるとおり、Ｃｕを添加することにより、反射率やジッター値は環境試験前後において劣化していないことが確認できた。またＢＣＡ記録においても、図６（表１）からわかるとおりＢＣＡ信号の読み取りエラーがゼロとなるときの記録パワーはＣｕを添加しない試料２１に比してＣｕを添加した試料２２、２３は、その値が小さくなっており、記録感度の向上すなわち特性の改善が得られている。
すなわちＣｕを添加することにより、反射率やジッター値などの信号特性は劣化せずまたＢＣＡ記録特性が劣化していない。
【００４６】
つぎにＣｕを含む構成と含まない構成におけるＡｇヒロック発生の有無を調べた。図１５Ａ，Ｂ，Ｃ及びＤは、それぞれＡｇ−０．４Ｎｄ−０．７Ｇｄ−５．５Ｓｎ膜、Ａｇ−０．４Ｎｄ−０．７Ｇｄ−５．５Ｓｎ−１．３Ｃｕ膜、Ａｇ−０．４Ｎｄ−０．７Ｇｄ−５．５Ｓｎ−３．２Ｃｕ膜、Ａｇ−０．４Ｎｄ−０．７Ｇｄ−５．５Ｓｎ−３．８Ｃｕ膜を形成したサンプルの、恒温恒湿試験（８０℃、８５％）１００ｈ（時間）後の電子顕微鏡写真（５０００倍）である。サンプルの構造は、上記材料組成の薄膜４０ｎｍをポリカーボネート基板上に形成したもので、丁度図２の光透過層８が無く薄膜７がむき出しになっている。Ａｇヒロックは水分やイオンなど外的要因がその発生のトリガーとなることからカバーなどの保護層がないサンプル構造は本発明で想定する光記録媒体の構造（カバーすなわち光透過層８が形成されている構造）と比較すると耐候性が低い構造といえる。
【００４７】
図１５Ｂ、Ｃ、Ｄのサンプルをみると、Ｃｕが１．３原子％添加された図１５ＢのサンプルはＣｕが含まれない図１５Ａのサンプルに比してＡｇヒロックの発生頻度が抑えられている。さらにＣｕが３．２原子％添加された図１５のサンプル、Ｃｕが３．８原子％添加された図１５Ｄのサンプルは、Ａｇヒロックの発生がほぼ抑えられている。図１５Ａ〜図１５Ｄのカバーのない構造のサンプルの結果から、本発明で想定する光記録媒体の構造においては、少なくともＣｕは１．３原子％以上含まれればＡｇヒロック発生に対して効果が発することがわかる。
【００４８】
また、ＣｕはＡｇの代替として添加してもその光学特性を損ない難いことが発明者の検討からわかっている。例えばＡｇを主成分とし、Ｔａを４原子％含むＡｇ合金へ、Ｃｕをそれぞれ０、８、１２．７、１７．３原子％含ませた場合のＡｇ合金薄膜を４０ｎｍ形成した光記録媒体（図２の構造とした）へ、前述の段落[００３６]と同様に反射率Ｒ８Ｈを測定した。その結果を図１６に示す。
【００４９】
図１６において、「○」印が初期特性に相当し、「□」印は恒温恒湿試験（８０℃、８５％）２００時間後の反射率特性である。Ｃｕの添加により、１２．７原子％添加のサンプルまではＣｕを添加しないサンプルと比較して恒温恒湿試験前後でもほとんど有意差がないが、それ以上の添加でＣｕが原因と考えられる反射率の低下が生じている。図１５のデータはＡｇ、Ｃｕ以外の添加元素がＴａの場合であるが、試料２１〜２３の結果からＳｎおよび微量のＮｄ、Ｇｄが添加されている本発明の材料組成であっても、ＡｇをＣｕに代替することによる光学的性質の変化はＴａの場合とそれほど変わらないことが予想できる。したがって本発明におけるＣｕの添加量の上限値を１３原子％に定めても、十分な反射率特性を確保できると見込める。
【００５０】
図１５に示すように、保護層のない過酷な条件での環境試験において、Ｃｕを添加した材料組成では、Ａｇヒロックの発生が抑制される。実使用では、Ｃｕを含まない材料組成の反射膜上には保護層となる光透過層が形成されているので、水分などの浸入を防ぎ、Ａｇヒロックが発生し難くなっているが、Ｃｕを添加することにより、より確実にＡｇヒロックの発生が抑制され、環境保存性をより高めることができる。
【００５１】
図１３は、比較のためのＡｇ単体による反射膜に対して同様のＢＣＡ信号を記録したストライプの顕微鏡写真である。この場合においても、波長８１０ｎｍの記録レーザ光によって記録を行ったものであるが、この場合、５２０ｒｐｍで４．６Ｗ（１１５Ｗ／μｍ２）という低速の記録、高いパワーの記録を必要とし、しかもその記録されたばストライプは、本発明に比し、鮮鋭度に劣っている。つまり、ジッターが大きくなる。
【００５２】
上述したように、本発明によれば、再生専用情報記録部の青紫色レーザ光に対する再生特性において、媒体の反射率が３５％より十分高く、１７ｐｐ変調信号に関してジッター値が６．５％以下という規格を満たし、またＢＣＡ記録部の記録特性においても、記録感度が高く、再生特性においても残渣の少ない良好な信号品質と信頼性にすぐれた光情報記録媒体を構成することができた。
【００５３】
また、上述した本発明によるＢＣＡのマーキング方法によれば、コンテンツエリアやそのリードインエリア等の本来の情報記録部に対する青紫色のレーザ再生光の入射側とは反対側から記録がなされることによって、情報記録面が単層、多層のいずれであっても、レーザマーキングすなわちＢＣＡ信号の記録感度を一定にすることができ、ＢＣＡ信号の記録パワーを同一パワーとすることができる。これはＢＣＡ信号の記録装置および記録作業の簡潔化が図られることから、大きな工業的利益をもたらす。
【００５４】
なお、上述した例では、ＲＯＭ型光情報記録媒体とした場合であるが、追記型光情報記録媒体、あるいは書き換え型光情報記録媒体において、そのＢＣＡ信号の記録部および本来の情報の記録部における共通の反射膜において、上述した反射膜７の組成と同様の組成とすることによって、すぐれた記録および再生特性を有する光情報記録媒体を構成することができる。
【図面の簡単な説明】
【００５５】
【図１】本発明による光情報記録媒体の一例の平面図である。
【図２】本発明による光情報記録媒体の一例の円周方向に沿う一部の模式的断面図である。
【図３】ＢＣＡコードの一例の模式的パターン図である。
【図４】Ａ図はＢＣＡコードからの再生光の反射光のディテクタによる検出電流波形図で、Ｂ図は、検出電流をローパスフィルタＬＰＦに入力した場合のＬＰＦの出力波形図である。
【図５】本発明による多層光情報記録媒体の一例の一部の模式的断面図である。
【図６】光情報記録媒体の反射膜の組成を変化させた場合の特性測定結果を示した表図である。
【図７】ＡおよびＢは、それぞれ反射膜組成を変化させた光情報記録媒体における反射率Ｒ８Ｈおよびジッターの、加速試験（Aging）の測定結果を示した図であり、同図Ｃは、ＢＣＡ記録パワーの測定結果を示した表図である。
【図８】ＡおよびＢは、それぞれ図７ＡおよびＣに示した結果に基いてそれぞれＳｎの添加量（原子％）に対する加速試験３００時間（Ｈ）後の反射率（％）および記録パワー（Ｗ）を示した図である。
【図９】ＡおよびＢは、それぞれ反射膜の組成を変化させた光情報記録媒体における反射率Ｒ８Ｈとジッターの、加速試験（Aging）の測定結果を示した図であり、同図Ｃは、ＢＣＡ記録パワーの測定結果を示した表図である。
【図１０】ＡおよびＢは、それぞれ図９に示した結果に基いてＮｄとＧｄの添加量の合計値に対する加速試験３００時間後の反射率およびＢＣＡ記録パワーを示した図である。
【図１１】ＡおよびＢは、それぞれ本発明による光情報記録媒体のＢＣＡ記録の顕微鏡写真である。
【図１２】ＡおよびＢは、それぞれ本発明による光情報記録媒体のＢＣＡ記録の顕微鏡写真である。
【図１３】比較例の光情報記録媒体におけるＢＣＡ記録の顕微鏡写真である。
【図１４】ＡおよびＢは、それぞれ反射膜組成を変化させた光情報記録媒体における反射率Ｒ８Ｈおよびジッターの、加速試験（Aging）の測定結果を示した図である。
【図１５】Ａ〜Ｄは、それぞれＣｕを含む膜とＣｕを含まない膜との、Ａｇヒロックの発生状態の電子顕微鏡写真である。
【図１６】Ｃｕ添加量に対する反射率の関係を示した図である。
【符号の説明】
【００５６】
１……光情報記録媒体、２……ＢＣＡ（Burst Cutting Area）部、３……データ情報記録部、４……基板、５……情報記録面、６……凹凸面、７……反射膜、８……光透過層、９……ストライプ、５１……第１の情報記録面、５２……第２の情報記録面
【図１】
2007335061.tif 000003
【図２】
2007335061.tif 000004
【図３】
2007335061.tif 000005
【図４】
2007335061.tif 000006
【図５】
2007335061.tif 000007
【図６】
2007335061.tif 000008
【図７】
2007335061.tif 000009
【図８】
2007335061.tif 000010
【図９】
2007335061.tif 000011
【図１０】
2007335061.tif 000012
【図１１】
2007335061.tif 000013
【図１２】
2007335061.tif 000014
【図１３】
2007335061.tif 000015
【図１４】
2007335061.tif 000016
【図１６】
2007335061.tif 000017
【図１５】
2007335061.tif 000018